ПОРИСТОЕ ИЗДЕЛИЕ И СПОСОБ ЕГО ИЗГОТОВЛЕНИЯ

1. Пористое изделие, включающее пористое тело, которое сформировано из неорганического материала, имеющее, по меньшей мере, одну основную поверхность заполненную смесью, содержащей частицы оксида металла и силиката щелочного металла, в котором заполненную смесь покрывают пленкой, содержащей гидратированное соединение циркония и силикат.
2. Пористое изделие по п. 1, в котором частицы оксида металла являются частицами оксида алюминия α-типа, имеющие структуру корунда, и силикат щелочного металла является силикатом лития.
3. Пористое изделие по п. 2, в котором значение D50 распределения частиц по размеру частиц оксида алюминия составляет 0,5-5 мкм и значение D90 распределения частиц по размеру частиц оксида алюминия составляет 3 мкм или более.
4. Пористое изделие по пп. 1-3, в котором смесь содержит соединение циркония, такого же состава или отличающегося от состава соединения циркония.
5. Способ изготовления пористого изделия, включающий:
первую стадию покрытия пор, по меньшей мере, основной поверхности пористого тела, которое сформировано из неорганического материала, первым смешанным раствором, содержащим частицы оксида металла, силикат щелочного металла и воду, для заполнения пор первым смешанным раствором;
вторую стадию удаления остаточного первого смешанного раствора, который не использован для заполнения пор; и
третью стадию дополнительного покрытия всей поверхности пористого тела, содержащего поры, с которой удален остаточный первый смешанный раствор, вторым смешанным раствором, содержащим водный раствор карбоната циркония щелочного металла и водный раствор силиката или коллоидный диоксид кремния.
6. Способ изготовления пористого изделия по п. 5, в котором частицы оксида металла являются частицами оксида алюминия α-типа, имеющего структуру корунда,
силикат щелочного металла является силикатом лития и
массовое соотношение (частиц оксида алюминия: силикат лития: вода) частиц оксида алюминия, силиката лития и воды в первом смешанном растворе составляет (40-60):(1-10):(30-59).
7. Способ изготовления пористого изделия по п. 6, в котором значение D50 распределения частиц по размеру частиц оксида алюминия составляет 0,5-5 мкм и
значение D90 распределения частиц по размеру частиц оксида алюминия составляет 3 мкм или более.
8. Способ изготовления пористого изделия по пп. 5-7, в котором второй смешанный раствор содержит 0,5-15% масс, циркония в пересчете на диоксид циркония и 0,005-7,5% масс, силиката или коллоидного диоксида кремния в пересчете на диоксид кремния, и
когда общая масса диоксида циркония и диоксида кремния составляет 100 частей масс., масса диоксида кремния составляет 1-50 частей масс.
9. Способ изготовления пористого изделия по пп. 5-7, в котором второй смешанный раствор содержит 0,005-4,5% масс. циркония в пересчете на диоксид циркония и 0,5-15% масс. силиката или коллоидного диоксида кремния в пересчете на диоксид кремния, и
когда общая масса диоксида циркония и диоксида кремния составляет 100 частей масс, масса диоксида циркония составляет 1-30 частей масс.